(57)【要約】【課題】  薄くて軽量で、且つ、可撓特性を有する被補強基体を、その厚みや重さ、可撓性などの特徴を保ちつつ、機械的特性（引っ張り強度、引裂き強さ等）を向上させる薄層補強材を提供する。【解決手段】  薄層補強材１０は、１０００本当たりの幅が１．３ｍｍ以上になるように開繊拡幅された強化繊維単糸の束１が、接着性樹脂１１で含浸されたテープ状体からなる薄層の補強テープであり、該補強テープ１０を、補強対象である被補強基体２０に貼り合わせることで、該被補強基体２０の前記機械的特性を補強する。  【選択図】  図２
2007055111.tif 000002
【特許請求の範囲】
【請求項１】
被補強基体に貼り合わせて該基体の機械的特性を強化する薄層の補強材であって、
１０００本当たりの幅が１．３ｍｍ以上になるように開繊拡幅された強化繊維単糸束が、接着性樹脂で含浸されたテープ状体からなる、
ことを特徴とする薄層補強材。
【請求項２】
請求項１に記載の薄層補強材において、
前記被補強基体は、軽量で薄く、且つ可撓特性をもつものである、
ことを特徴とする薄層補強材。
【請求項３】
請求項１または請求項２に記載の薄層補強材において、
前記接着性樹脂が、ホットメルト型樹脂である、
ことを特徴とする薄層補強材。
【請求項４】
請求項１ないし請求項３のいずれかに記載の薄層補強材において、
少なくとも当該薄層補強材の片面に、離型テープを貼り合わせる、
ことを特徴とする薄層補強材。
【請求項５】
請求項１ないし請求項３のいずれかに記載の薄層補強材において、
前記強化繊維は、炭素繊維である、
ことを特徴とする薄層補強材。
【請求項６】
請求項１ないし請求項３のいずれかに記載の薄層補強材において、
前記強化繊維単糸束の層は、該強化繊維が１軸方向に配列している、
ことを特徴とする薄層補強材。
【請求項７】
請求項１ないし請求項３のいずれかに記載の薄層補強材において、
前記被補強基体の主構成成分が、２軸延伸フィルムである、
ことを特徴とする薄層補強材。
【請求項８】
請求項１ないし請求項３のいずれかに記載の薄層補強材において、
当該薄層補強材の片面に、印刷されたフィルムを貼り合わせる、
ことを特徴とする薄層補強材。
【発明の詳細な説明】
【技術分野】
【０００１】
本発明は、軽量で薄く、且つ可撓特性をもつ被補強基体の機械的特性を強化する薄層補強材に関する。
【背景技術】
【０００２】
従来より、炭素繊維などをそのまま、マトリックスとなる熱硬化性樹脂や熱可塑性樹脂に含浸してなるテープが、複合材料用の中間材として広く用いられている（特許文献１参照）。
【０００３】
また、強化繊維を未硬化の熱硬化性樹脂に含浸して、柱などの建造物の主要部に巻き付けたり貼り合わせるなどして補強するテープも、実用されている。
さらに、複合材料の中間材として、強化繊維を開繊することによって得られる超薄の繊維補強材も発表されている（特許文献２参照）。
【０００４】
このような通常の繊維強化ポリマー複合材料の中間体を用いて作製される成形品は、軽量の割には剛体で、高い機械的特性を持つという特徴があり、近年航空機部材を始め種々の用途に展開されている。
【特許文献１】特開２００３−１６５８５１号公報
【特許文献２】ＷＯ  ２００５／００２８１９  Ａ２
【発明の開示】
【発明が解決しようとする課題】
【０００５】
前述したように、従来の繊維強化ポリマー複合材料は、高い機械的特性を得ることはできるが、その高い機械的特性に、薄さと可撓性とを兼ね備えることは困難であった。従って、軽量で且つ可撓特性をもつ薄層基体に対し、その特性を保持しつつ機械的特性を補強する補強材として、従来の複合材料の中間体を使用することはできない。
【０００６】
例えば、基体の軽量性、薄さ、可撓性などを保持しつつ、引き裂き強さなどの高い機械的特性を兼ね備える必要があるものとして、帆船の帆（セール）が一例に挙げられる。帆船の帆（セール）は、織帆布が好ましい材料として存在してきたが、競技用帆船の場合、様々な条件の風の下で最大限の艇速を引き出す必要があるため、そのセールに対しては、その形状に加えて、軽量であること、高い引き裂き強さを持つこと、十分な可撓性及び耐屈折性を持つことが要求される。このようなセールを従来の複合材料用中間材のテープで作製する場合、セールの厚みが増すと共に、重量も増加し、可撓性や耐折性も損なわれる。またしばしば必要量以上の強化繊維を使用するので、それだけコスト高になる。
【０００７】
ところで前述したように、従来には、建造物の主要部に巻き付けたり貼り合わせるなどして建造物の耐震を補強するテープがあるが、このテープは、その補強対象が柱などの剛体である点、また耐震補強という目的をもつ点で、軽量で且つ可撓性の薄層基体を、その特性を保持しつつ機械的特性を補強する補強材として使用するのは不適切である。
【０００８】
また、従来においては、強化繊維を開繊することによって得られる超薄の繊維補強材が発表されているが、これを軽量で且つ可撓特性をもつ薄層基体を、その特性を保持しつつ機械的特性を補強する補強材として使用する発想は、文献上全く見当たらない。
【０００９】
本発明は、前記従来の課題を解決するためになされたものであり、薄くて軽量で、且つ可撓特性を有する被補強基体を、その厚みや重さ、可撓性などの特徴を保ちつつ、機械的特性を向上させる薄層補強材を提供することを目的とする。
【課題を解決するための手段】
【００１０】
前記課題を解決するために、被補強基体に貼り合わせて該基体の機械的特性を強化する薄層の補強材であって、１０００本当たりの幅が１．３ｍｍ以上になるように開繊拡幅された強化繊維単糸束が、接着性樹脂で含浸されたテープ状体からなるものである。
これにより、前記被補強基体の重量や厚みなどの特性を大きく変化させることなく、その被補強基体の機械的特性を向上させることが可能となる。
【００１１】
さらに、本発明の薄層補強材は、前記被補強基体は、軽量で薄く、且つ可撓特性をもつものである。
これにより、軽量で薄く、且つ可撓特性をもつという被補強基体の特性を保ったまま、該被補強基体の機械的特性も向上させることができる。
【００１２】
さらに、本発明の薄層補強材は、前記接着性樹脂が、ホットメルト型樹脂であるものである。
これにより、当該薄層補強材を前記被補強基体に加熱圧着することで接合することができる。
【００１３】
さらに、本発明の薄層補強材は、少なくとも当該薄層補強材の片面に、離型テープを貼り合わせるものである。
これにより、当該薄層補強材を巻いて保管することが可能となるため、その保管方法が簡便になると共に、被補強基体に前記薄層補強材を貼り合わせる際にも、その処理をしやすくできる。
【００１４】
さらに、本発明の薄層補強材は、前記強化繊維が、炭素繊維であるものである。
これにより、炭素繊維の高い比強度、比弾性率により、当該薄層補強材の機械的特性を効率的に高めることができる。
【００１５】
さらに、本発明の薄層補強材は、前記強化繊維単糸束の層では、該強化繊維が１軸方向に配列しているものである。
これにより、前記被補強基体の重量や厚みなどの特性を大きく変化させることなく、その被補強基体の配向軸方向の機械的特性を向上させることが可能となる。さらに当該薄層補強材の被補強基体への接合配置を適切に選択することで、被補強基体の機械的特性の強化方向を自由に選択できる。
【００１６】
さらに、本発明の薄層補強材は、前記被補強基体の主構成成分が、２軸延伸フィルムであるものである。
これにより、２軸延伸フィルムの強靱性を利用して、気密性で軽量で薄く且つ可撓性を持つ補強体をより容易に提供できる。この補強体は、セール用材に特に適している。
【００１７】
さらに、本発明の薄層補強材は、当該薄層補強材の片面に、印刷されたフィルムを貼り合わせるものである、
これにより、薄層補強材の開繊拡幅された強化繊維面を保護できると共に、該薄層補強材に意匠効果を与えることができる。
【発明の効果】
【００１８】
本発明の薄層補強材によれば、１０００本当たりの幅が１．３ｍｍ以上になるように開繊拡幅された強化繊維単糸束に、接着性樹脂が含浸されたテープ状体からなるものとしたので、薄くて軽量で、且つ可撓特性を持ちつつ、高い機械的特性を備えた補強材を提供できる。さらに、当該被薄層補強材を前記被補強基体に貼り合わせることで、前記被補強基体の、厚みや重量あるいは可撓特性などの特性を大きく変化させることなく、該被補強基体の機械的特性を向上させることができる。
【００１９】
また、前記薄層補強材の接着性樹脂がホットメルト樹脂である場合、当該補強材を被補強基体に加熱圧着することで接合させることができるため、接合操作を大幅に簡略化できる。
【００２０】
また、前記強化繊維が炭素繊維であれば、薄層補強材の機械的特性をより向上させることが可能となるため、被補強基体の機械的特性を更に向上させることができる。
【００２１】
また、本発明の薄層補強材は、当該薄層補強材の少なくとも片面に、離型テープを貼り合わせるようにしたので、当該薄層補強材を巻いて保管することが可能となるため、その保管方法が簡便になると共に、被補強基体に前記薄層補強材を貼り合わせる際の作業効率を上げることができる。
【００２２】
さらに、前記薄層補強材の片面に、印刷が施されたフィルムを貼り合わせるようにすれば、該補強材の強化繊維を保護できると共に、意匠効果も得ることができる。
【発明を実施するための最良の形態】
【００２３】
（実施の形態１）
本実施の形態１の薄層補強材について説明する。
本薄層補強材は、１０００本当たりの幅が１．３ｍｍ以上になるように開繊拡幅された強化繊維単糸の束が、接着性樹脂によって含浸されたテープ状体からなる薄層の補強材である。
【００２４】
そして、本薄層補強材を補強対象である被補強基体に貼り合わせることで、その被補強基体の機械的特性を向上させることができる。なお、ここでの機械的特性とは、引っ張り強度、引裂き強さを指す。
【００２５】
本実施の形態１の薄層補強材を貼り合わせる被補強基体は、軽量で薄く、且つ可撓性を有する特性をもつものであり、その典型例としては、帆船の帆（セール）が挙げられる。また、前記被補強基体のその他の例として、パラシュート、テント、バルーン、建築用膜材や、可搬型の電気・情報機器の筐体用シート、カバン用シート、ならびに肉薄の管状ポールなども挙げられる。
【００２６】
なお、本被補強基体のもつ特性として、軽量（単位面積当たりの重量）、薄い（厚み）、且つ可撓性（単位幅当たりの曲げ剛性）を有する、ことが挙げられるが、これらはそれぞれ、０．２ｇ／ｃｍ2以下、２ｍｍ以下、１．３Ｎｃｍ2／ｃｍ（N：ニュートン）以下、であることが好ましい。
【００２７】
以下、本発明の薄層補強材（以下、単に「補強材」あるいは「補強テープ」と称す。）について説明する。
【００２８】
本発明の補強テープは、予め１０００本当たりの幅が１．３ｍｍ以上になるように開繊拡幅された強化繊維単糸の束を接着性樹脂に含浸させて得る。これにより、補強効果を保持しつつ、該補強テープの厚みを薄くでき、重量増加の度合いも少なくすることができる。
【００２９】
開繊拡幅する強化繊維の典型例としては、炭素繊維が挙げられる。炭素繊維は比弾性率、比強度が高いので、補強テープの機械的特性を効率的に高めることができる点で特に優れている。強化繊維のその他の例としては、ガラス繊維、パラ型アラミド繊維、全芳香族ポリエステル繊維、超高分子量ポリエチレン繊維、ポリ・ベンゾオキサゾール繊維などの高力学物性を持つ繊維も挙げられる。例えばセール用基材の補強用としては、軽量性、耐候性、耐折性などの点から、超高分子量ポリエチレン繊維が好適である。
【００３０】
強化繊維の開繊拡幅の方法については、実質的に無撚りの強化繊維束を、弛緩状態で走行させ、その懸垂状の強化繊維束に、整流した空気流を、実質的に直交させるように吹き付けることで開繊拡幅する方法が好ましい。懸垂状態の垂れの大きさを大きくしたり、吹き付ける空気の流速を大きくしたりすれば、拡幅される幅は増大する。また吹き付ける空気の流速を大きくしたりすれば、拡幅される幅はさらに増大する。しかし、拡幅し過ぎると、幅方向における繊維の分布の均一性が低下するので、注意が必要である。なお、上述したように、被補強基体の機械的特性を向上させる効果を保ちつつ、厚みを薄くするという本補強テープの目的を達成するためには、１０００本当たりの強化繊維単糸束を１．３ｍｍ以上まで拡幅することが必要である。
【００３１】
以上のようにして開繊拡幅した強化繊維１の配向形態の典型的なものは、図１に示すような１軸配向のものである。
【００３２】
この１軸配向の開繊拡幅された強化繊維１に、接着性樹脂（以下、単に「樹脂」と称す。）１１を含浸させ、図２に示すような接着性をもつ薄層補強材（以下、「補強テープ」と称す。）１０を得る。
【００３３】
前記補強テープ１０に含浸させる樹脂１１は、特に制限はないが、溶剤や水分を限度以上に含むものは貼り合わせ時に手間がかかるため、無溶剤系のものが好ましい。また、特に、樹脂１１を含浸後の補強テープ１０に、十分な柔軟性と耐屈折性を要する場合、前記樹脂１１は、ホットメルト系の樹脂であることが望ましい。
【００３４】
さらに、前記開繊拡幅した強化繊維１を樹脂１１中に含浸させる方法としては、該開繊拡幅した強化繊維１に樹脂１１を塗布したり、あるいは図３に示すようにテープ状にされた樹脂１１を前記開繊拡幅した強化繊維１の両面もしくは片面に接合させた後、加圧加熱して含浸させる方法などが考えられる。本実施の形態１では、樹脂１１を含浸させる強化繊維が開繊拡幅されているため、強化繊維に樹脂１１が含浸されやすいという特徴がある。ただし、開繊拡幅した強化繊維１は、その配向性を保つのが難しいため、樹脂を含浸させる際、図４に示すように該開繊拡幅した強化繊維の配向がずれないようにするために、数本の強化繊維１２を、該開繊拡幅した強化繊維１の配向軸と垂直方向に配置させるようにしてもよい。
【００３５】
そして、前記開繊拡幅した強化繊維に含浸させる樹脂量としては、テープ状物に貼り合わせた際に、十分な貼り合わせ強度が確保できる量が必要であるが、前記補強テープ１０の軽量性を保つために、できるだけ少量であることが好ましく、実用上、８０ｇ／ｍ2以下であることが好ましい。
【００３６】
また、作製された補強テープ１０は、開繊拡幅された強化繊維１が前記樹脂１１に含浸されていることが理想であり、特に、図２に図示したように、すべての前記開繊拡幅された強化繊維１が前記樹脂１１中に埋没していることが望ましい。このようにすれば、該開繊拡幅された強化繊維の強化効率が高度に発揮され、且つ後述する被補強基体への貼り合わせ強度も高くなり、外部からの横圧荷重や衝撃的荷重などによる強化繊維の損傷を緩和することができる。なお、すべての開繊拡幅された強化繊維が前記樹脂中に埋没している必要はなく、少なくとも該開繊拡幅された強化繊維の両面に前記樹脂が存在し、該繊維の多くの部分が前記樹脂によって含浸されていればよい。
【００３７】
このようにして作製された補強テープ１０には、図５に示すように、その両面あるいは片面に、離型効果を有する離型テープ１３を貼り合わせておく。このようにすれば、前記補強テープ１０を保管しておく際に、補強テープを巻いた状態で保管しておくことができるし、また、被補強基材に対し、前記補強テープ１０を貼り合わせる際に、補強テープ１０をスムーズに引き出して貼り合わせることができるため、作業効率があがるという効果もある。
【００３８】
また、図６に示すように、前記補強テープ１０の片面に予めフィルム１４を貼り合わせておいてもよい。このようにすれば、フィルム１４により補強テープ１０の強化繊維を保護できると共に、該フィルム１４に印刷を施しておけば、意匠効果を高めることも可能である。さらに、前記補強テープ１０に貼り合わせるフィルム１４に離型効果を持たせておけば、補強テープ１０に離型テープを貼り合わせなくとも、補強テープ１０をスムーズに引き出すことができ、作業効率が向上できると共に、保管しやすいという効果も得られる。
【００３９】
そして、以上のようにして作製された補強テープ１０を、被補強基体２０に貼り合わせる場合、該補強テープ１０を、被補強基体２０の機械的特性を強化させたい方向に沿って貼り合わせていく。
【００４０】
補強テープ１０の強化繊維の配向が１軸配向の場合は、該補強テープ１０の厚みが薄く、軽量であるため、前記被補強基体２０の重量や厚みなどの特性をほとんど変化させることなく、その被補強基体２０の機械的特性を向上させることができる。また、被補強基体２０の機械的特性を強化させたい方向に、該補強テープ１０を貼り合わせていけばよいので、強化させたい方向の自由度を大きくできるという効果も得られる。例えば、図７（ａ）に示すように、１軸配向の補強テープ１０を１方向に平行に貼っていってもよいし、図７（ｂ）に示すように、該テープ１０を異なる方向に重ねて貼っていってもよいし、図７（ｃ）に示すように、被補強基体２０の全体に該テープ１０を貼るのではなく、一部分だけに貼るものであってもよい。また、図７（ａ），（ｂ）に示すように、補強テープ１０同士が平行になるよう貼り合わせるだけでなく、図７（ｃ）に示すように、曲線を描くように貼ってもよい。
【００４１】
なお、前記被補強基体２０に対し、２軸的な強化や、面的な強化をする場合は、前述した１軸配向の補強テープ１０では、貼り合わせに手間が掛かるという難点がある。その場合は、開繊拡幅された強化繊維単糸の束を、予め多軸に配置して樹脂１１で含浸されたテープ状体を作製し、該多軸の補強テープを被補強基体に貼り合わせることも可能である。このようにすれば、被補強基体に多軸の補強テープをそのまま接合するだけで、２軸的な強化や面的な強化、あるいは目的とする補強を、効率的且つ均一に行なうことができる。そして、前述した強化繊維単糸束の多軸配置の典型例は、０度／９０度の２軸、０度／＋６０度／−６０度の３軸、（０度／＋４５度／−４５度／９０度）の４軸などが挙げあれるが、特にこれらに限定されるものではない。
【００４２】
以上のように、本実施の形態１にかかる薄層補強材は、１０００本当たりの幅が１．３ｍｍ以上になるように開繊拡幅された強化繊維単糸の束を、接着性樹脂に含浸されたテープ状体からなるものとしたので、被補強基体の厚みや重量、あるいは可撓性などの特性を大幅に変化させることなく、該被補強基体に高い機械的特性を与えることができる。
【００４３】
また、本発明の薄層補強材は、少なくとも片面に、離型テープ１３を貼り合わせてなるようにしたので、薄層補強材１０を保管しておく際に、該補強材１０を巻いた状態で保管できるため、その保管が簡便であると共に、前記被補強基材に対して前記補強材１０を貼り合わせる際に、該補強材１０をスムーズに引き出して貼り合わせることができ、貼り合わせの作業効率をあげることができる。
【００４４】
さらに、本発明の薄層補強材の片面に、予め印刷が施されたフィルムを貼り合わせるようにすれば、該補強材１０の強化繊維を保護できると共に、意匠効果も高めることが可能となる。
【００４５】
なお、上記説明においては、本薄層補強材がテープ状体であるとして説明したが、実際のテープ製造工程では、生産効率を高めるため、前記同様の構成を有する広幅のシート状体である補強シートを作り、それを所定の幅にスリッティングして補強テープを得るのが望ましい。
【実施例１】
【００４６】
1）補強テープの製造
まず、１２Ｋの３００タイプ東レ炭素繊維を３０ｍｍの幅まで開繊拡幅する。そして、該開繊拡幅した炭素繊維１を、その間隔が空かずかつ重ならないように３０本引き揃えて、図８の製造装置に供給する。
【００４７】
次に、その開繊拡幅した炭素繊維１の両面に、離型フィルム供給部２ａ，２ｂから供給された、ホットメルト樹脂薄層（２０ｇ／ｍ2ずつ）が塗布された離型フィルム１５を、そのホットメルト樹脂層が開繊拡幅された炭素繊維１に接合するように配置する。
【００４８】
図９は、樹脂が塗布された離型フィルム１５の断面の模式図である。図において、１３が離型フィルム、１１がホットメルト層であり、該離型フィルム１３は、フッ素系樹脂などの離型層（面）１３ａと、離型層が塗布されたフィルム１３ｂからなる。
【００４９】
その後、離型フィルム、開繊強化繊維、離型フィルムの順に配置された広幅のテープを、ヒーター４で加熱しつつ加圧ロール５ａ，５ｂ間を通過させ、さらに同様に、ヒータ６で加熱しつつ加圧ロール７ａ，７ｂ間を通過して加圧を行い、該供給された炭素繊維１に接着性樹脂を含浸させる。
【００５０】
こうして得られた一体化された広幅のテープ１６をワインダー８にて巻き取る。このとき、巻き取りロール９で、広幅テープの両面に貼り合わされていた離型テープ１３の一方を巻き取る。図１０は、このとき得られるテープの断面図である。
その後、テープ１６を所定の幅に切断して、３００ｍｍ幅の片面に離型フィルム１３の付いた１軸配向の補強テープを得る。
【００５１】
２）被補強基体への貼り合わせ
被補強基体２０は、厚み２０μｍの２軸延伸ポリエステルフィルムである。この２軸延伸ポリエステルフィルムは、横約７〜８メートル、縦約２０メートルの帆船のセール形状に予め裁断成型されている。この被補強基体２０の上に、セールで強化されるべき方向に沿って、図１１（ａ）〜（ｃ）に示すように、前記補強テープ１０を順次貼り合わせていく。そして、図１１（ｃ）に示すようにして前記被補強基体２０上に貼り合わされた補強テープ１０の上に、メッシュ状の薄い織物を積層接合して、セールが出来上がる。
【００５２】
こうして得られたセールは、従来の炭素繊維強化のセールに比べて、その厚みが約５３％（９３μｍ）に減少すると共に、セールの重量が約３０％に軽量化させることができる。また、従来の炭素繊維強化セールでは、セールを折り畳んだ時、折り畳みの局所で、炭素繊維が切断損傷しがちであったが、本実施例１のセールでは、炭素繊維を開繊拡幅し、超薄層にしていることから、可撓性、及び耐屈折性をもち、従来の難点を大幅に回避できる。
【産業上の利用可能性】
【００５３】
本発明の薄層補強材は、薄い板状のもの、帆船のセール、パラシュート、各種バルーンやエアバッグのような空気で膨らませるもの、テント、並びに建築業で屋根や天井用に利用されるテンション構造などを補強する材料として有用である。
【図面の簡単な説明】
【００５４】
【図１】本発明の実施の形態１にかかる１軸配向の開繊拡幅された強化繊維であり、図（ａ）はその平面図であり、図（ｂ）はその断面図を示すものである。
【図２】本発明の実施の形態１にかかる１軸配向の補強テープを示す図である。
【図３】本発明の実施の形態１にかかる、開繊拡幅された強化繊維の両面に樹脂が塗布された離型テープが配置された状態を示す図である。
【図４】本発明の実施の形態１にかかる、１軸配向の開繊拡幅された強化繊維の別の例を示す図である。
【図５】本発明の実施の形態１にかかる補強テープに、離型テープを貼り合わせた状態を示す図である。
【図６】本発明の実施の形態１にかかる補強テープに、印刷が施されたフィルムを貼り合わせた状態を示す図である。
【図７】本発明の実施の形態１に係る補強テープを、被補強基体に貼り付けた状態の例を示す図であり、図(ａ)は、１軸方向に貼り合わせた例を示し、図（ｂ）は２軸方向に貼り合わせた例を示し、図（ｃ）は、一部分にだけ貼り合わせた例を示す。
【図８】本実施例１の補強テープの製造工程を示す図である。
【図９】本実施例１の補強テープの製造工程において貼り合わされる離型フィルムの断面の模式図である。
【図１０】本実施例１の補強テープの製造工程にて得られる補強テープの断面の模式図である。
【図１１】本実施例１の帆船のセールに補強テープを貼り合わせていく様子を示す図である。
【符号の説明】
【００５５】
１  開繊拡幅された１軸配向の強化繊維
２ａ，２ｂ  離型フィルム供給部
４，６  ヒータ
５ａ，５ｂ，７ａ，７ｂ  加圧部
８  ワインダー
９  巻き取りロール
１０  補強テープ
１１  樹脂
１２  強化繊維
１３  離型テープ
１３ａ  離型層
１３ｂ  フィルム
１４  印刷が施されたフィルム
１５  樹脂が塗布された離型フィルム
１６  補強シート
２０  被補強基体
【図１】
2007055111.tif 000003
【図２】
2007055111.tif 000004
【図３】
2007055111.tif 000005
【図４】
2007055111.tif 000006
【図５】
2007055111.tif 000007
【図６】
2007055111.tif 000008
【図７】
2007055111.tif 000009
【図８】
2007055111.tif 000010
【図９】
2007055111.tif 000011
【図１０】
2007055111.tif 000012
【図１１】
2007055111.tif 000013